【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】  剪断比（ＳＲ）が１８またはそれ以上で、少なくとも２０重量％の高分子量部分を含み、この高分子量部分は
（ａ）密度（ρ）が０．９３０ｇ／ｃｍ3またはそれ以下であり、
（ｂ）高負荷メルトインデックス（ＨＬＭＩ）が０．３０ｇ／１０分またはそれ以下である
ことを特徴とする高密度の多峰性分子量分布を有するポリエチレン。
【請求項２】  請求項１記載の高分子量ポリエチレン部分を１種またはそれ以上の低分子量部分と混合することを特徴とする請求項１に記載の高密度の多峰性分子量分布を有するポリエチレンの製造法。
【請求項３】  高分子量部分を有し、該高分子量部分はその密度（ρ）と高負荷メルトインデックス（ＨＬＭＩ）が関係式
ρ×ＨＬＭＩ  ≦  ０．３７、
但し上記関係式において密度の単位はｇ／ｃｍ3、ＨＬＭＩの単位はｇ／１０分であり、また密度は０．９３０ｇ／ｃｍ3またはそれ以下である、
を満足する高密度の多峰性分子量分布を有するポリエチレンから成ることを特徴とするポリエチレンパイプ。
【請求項４】  パイプを受ける孔または溝を形成し、該孔または溝に請求項３に記載のポリエチレンのパイプを装着することを特徴とするパイプの設置方法。
【請求項５】  高分子量部分を含み、該高分子量部分はその密度（ρ）と高負荷メルトインデックス（ＨＬＭＩ）が関係式
ρ×ＨＬＭＩ  ≦  ０．３７、
但しここで密度の単位はｇ／ｃｍ3、ＨＬＭＩの単位はｇ／１０分である、
を満足する高密度の多峰性分子量分布を有するポリエチレンであって、該高密度の多峰性分子量分布を有するポリエチレンは高分子量部分の少なくとも２０重量％を含み、密度（ρ）は０．９３０ｇ／ｃｍ3またはそれ以下であり、高負荷メルトインデックス（ＨＬＭＩ）は０．４０ｇ／１０分またはそれ以下である高密度の多峰性分子量分布を有するポリエチレンをポリエチレン製品中に使用して応力亀裂耐性を有する製品を製造することを特徴とする高密度の多峰性分子量分布を有するポリエチレンを使用する方法。
【手続補正２】
【補正対象書類名】明細書
【補正対象項目名】００８０
【補正方法】変更
【補正の内容】
【００８０】
実施例１〜３から明らかに分かるように、本発明に従って製造された樹脂は、ＦＮＣＴ試験の結果に反映されているように優れた応力亀裂耐性を示す（実施例１〜２において４８００時間より大）。特に、これらの樹脂から製造したパイプは非常に大きなＮＴＰ時間を有するという優れた性質を示している。各実施例においてパイプは非常に長い期間（実施例１〜３でそれぞれ＞５０００時間、＞８０００時間、および＞１００００時間）試験に耐えることができたので、適宜試験を中断した。
本発明の好適な実施の態様は次のとおりである。
１．  剪断比（ＳＲ）が１８またはそれ以上で、少なくとも２０重量％の高分子量部分を含み、この高分子量部分は
（ａ）密度（ρ）が０．９３０ｇ／ｃｍ3またはそれ以下であり、
（ｂ）高負荷メルトインデックス（ＨＬＭＩ）が０．３０ｇ／１０分またはそれ以下である
ことを特徴とする高密度の多峰性分子量分布を有するポリエチレン。
２．  高分子量部分の密度が０．９２５ｇ／ｃｍ3またはそれ以下であることを特徴とする上記１記載の高密度の多峰性分子量分布を有するポリエチレン。
３．  高分子量部分の密度が０．９２３ｇ／ｃｍ3またはそれ以下であることを特徴とする上記１記載の高密度の多峰性分子量分布を有するポリエチレン。
４．  高分子量部分のＨＬＭＩが０．２０ｇ／１０分またはそれ以下であることを特徴とする上記１〜３のいずれかに記載の高密度の多峰性分子量分布を有するポリエチレン。
５．  高分子量部分を４５重量％またはそれ以上含むことを特徴とする上記１〜４のいずれかに記載の高密度の多峰性分子量分布を有するポリエチレン。
６．  全体の密度が０．９５５ｇ／ｃｍ3またはそれ以下であることを特徴とする上記１〜５のいずれかに記載の高密度の多峰性分子量分布を有するポリエチレン。
７．  全体の密度が０．９４５ｇ／ｃｍ3またはそれ以下であることを特徴とする上記６記載の高密度の多峰性分子量分布を有するポリエチレン。
８．  最終ＨＬＭＩが３０ｇ／１０分またはそれ以下であることを特徴とする上記１〜７のいずれかに記載の高密度の多峰性分子量分布を有するポリエチレン。
９．  最終ＨＬＭＩが５〜１０ｇ／１０分またはそれ以下であることを特徴とする上記８記載の高密度の多峰性分子量分布を有するポリエチレン。
１０．  該ポリエチレンのフル・ノッチ・クリープ試験における値が２０００時間またはそれ以上であることを特徴とする上記１〜９のいずれかに記載の高密度の多峰性分子量分布を有するポリエチレン。
１１．  該ポリエチレンのフル・ノッチ・クリープ試験における値が５０００時間またはそれ以上であることを特徴とする上記１０記載の高密度の多峰性分子量分布を有するポリエチレン。
１２．  該ポリエチレンのノッチ・パイプ試験における値が５０００時間またはそれ以上であることを特徴とする上記１〜１１のいずれかに記載の高密度の多峰性分子量分布を有するポリエチレン。
１３．  該ポリエチレンのノッチ・パイプ試験における値が１００００時間またはそれ以上であることを特徴とする上記１２記載の高密度の多峰性分子量分布を有するポリエチレン。
１４．  該ポリエチレンが二峰性または三峰性のポリエチレンであることを特徴とする上記１〜１３のいずれかに記載の高密度の多峰性分子量分布を有するポリエチレン。
１５．  該ポリエチレンがＰＥ  １００またはＰＥ  ８０ポリエチレンであることを特徴とする上記１〜１４のいずれかに記載の高密度の多峰性分子量分布を有するポリエチレン。
１６．  高分子量部分が残りの部分と物理的に配合されているか、或いは残りの部分と化学的に配合されていることを特徴とする上記１〜１５のいずれかに記載の高密度の多峰性分子量分布を有するポリエチレン。
１７．  上記１〜５記載の高分子量ポリエチレン部分を１種またはそれ以上の低分子量部分と混合することを特徴とする上記１〜１６のいずれかに記載の高密度の多峰性分子量分布を有するポリエチレンの製造法。
１８．  高分子量部分を１種またはそれ以上の低分子量部分とは別に製造し、該高分子量部分と低分子量部分とを物理的配合工程において共に混合することを特徴とする上記１７記載の方法。
１９．  １種またはそれ以上の低分子量部分の存在下高分子量部分を製造するか、或いは高分子量部分の存在下１種またはそれ以上の低分子量部分を製造し、該高分子量部分と低分子量部分とを化学的配合工程において共に混合することを特徴とする上記１７記載の方法。
２０．  炭素数３〜１０のα−オレフィン共重合単量体の存在下エチレンを重合させることにより高分子量部分を製造することを特徴とする上記１７〜１９のいずれかに記載の方法。
２１．  共重合単量体がブテンまたはヘキセンであることを特徴とする上記２０記載の方法。
２２．  上記１７〜２１のいずれかに記載の方法で得られる高密度の多峰性分子量分布を有するポリエチレン。
２３．  高分子量部分を有し、該高分子量部分はその密度（ρ）と高負荷メルトインデックス（ＨＬＭＩ）が関係式
ρ×ＨＬＭＩ  ≦  ０．３７、
但し上記関係式において密度の単位はｇ／ｃｍ3、ＨＬＭＩの単位はｇ／１０分であり、また密度は０．９３０ｇ／ｃｍ3またはそれ以下である、
を満足する高密度の多峰性分子量分布を有するポリエチレンから成ることを特徴とするポリエチレンパイプ。
２４．  高密度の多峰性分子量分布を有するポリエチレンが高分子量部分を少なくとも２０重量％含み、また該高分子量部分は高負荷メルトインデックス（ＨＬＭＩ）が０．４０ｇ／１０分またはそれ以下であることを特徴とする上記２３記載のパイプ。
２５．  高密度の多峰性分子量分布を有するポリエチレンが上記１〜１６および２２のいずれかに記載のポリエチレンであることを特徴とする上記２４記載のパイプ。
２６．  パイプを受ける孔または溝を形成し、該孔または溝に上記２３〜２５のいずれかに記載のポリエチレンのパイプを装着することを特徴とするパイプの設置方法。
２７．  該方法が砂を用いない設置方法であり、土壌と直接接触させて該孔または溝にパイプを装着することを特徴とする上記２６記載の方法。
２８．  上記２３〜２５のいずれかに記載のポリエチレンのパイプを既存のパイプの中に装着することを特徴とするパイプをライニング張り替えする方法。
２９．  高分子量部分を含み、該高分子量部分はその密度（ρ）と高負荷メルトインデックス（ＨＬＭＩ）が関係式
ρ×ＨＬＭＩ  ≦  ０．３７、
但しここで密度の単位はｇ／ｃｍ3、ＨＬＭＩの単位はｇ／１０分である、
を満足する高密度の多峰性分子量分布を有するポリエチレンであって、該高密度の多峰性分子量分布を有するポリエチレンは高分子量部分の少なくとも２０重量％を含み、密度（ρ）は０．９３０ｇ／ｃｍ3またはそれ以下であり、高負荷メルトインデックス（ＨＬＭＩ）は０．４０ｇ／１０分またはそれ以下である高密度の多峰性分子量分布を有するポリエチレンをポリエチレン製品中に使用して応力亀裂耐性を有する製品を製造することを特徴とする高密度の多峰性分子量分布を有するポリエチレンの使用。
３０．  高密度の多峰性分子量分布を有するポリエチレンが上記１〜１６および２２のいずれかに記載のポリエチレンである上記２９記載のポリエチレンの使用。
３１．  製品がポリエチレンのパイプである上記２９または３０記載のポリエチレンの使用。